(57)【要約】温度変動の再現性が高く、高精度で腐食速度を換算・評価することが可能な実船上甲板カーゴタンク内面の耐食性評価試験方法であって、  カーゴタンカー実船の、カーゴタンク内雰囲気に面したマンホール又はクリーニングホールの蓋裏に、腐食試験片を、該腐食試験片における腐食試験面の温度変動が、該カーゴタンク上甲板の下側のカーゴタンク内壁、又は、該カーゴタンク上甲板のカーゴタンク内構造物表面の温度変動と同等となるように固定し、該腐食試験片を、該カーゴタンク内雰囲気に暴露することを特徴とする。
2010117086.tif 000002
【特許請求の範囲】
【請求項１】
カーゴタンカー実船の、カーゴタンク内雰囲気に面したマンホール又はクリーニングホールの蓋裏に、腐食試験片を、該腐食試験片における腐食試験面の温度変動が、該カーゴタンク上甲板の下側のカーゴタンク内壁、又は、該カーゴタンク上甲板のカーゴタンク内構造物表面の温度変動と同等となるように固定し、該腐食試験片を、該カーゴタンク内雰囲気に暴露することを特徴とする、実船上甲板カーゴタンク内面の耐食性評価試験方法。
【請求項２】
前記腐食試験片が、前記カーゴタンク内構造物と相似形状であることを特徴とする請求項１に記載の実船上甲板カーゴタンク内面の耐食性評価試験方法。
【請求項３】
前記マンホール又は前記クリーニングホールの蓋裏において、絶縁シート、絶縁塗装膜、又は、樹脂層のいずれか１種以上を介して、前記腐食試験片を、マンホール又はクリーニングホールの蓋と電気的に絶縁することを特徴とする請求項１又は２に記載の実船上甲板カーゴタンク内面の耐食性評価試験方法。
【請求項４】
塗装膜又は樹脂層によって前記カーゴタンク内雰囲気と隔離されている、銅、銅合金、アルミニウム、又は、アルミニウム合金の１種以上の金属板又は金属箔を介して、前記マンホール又は前記クリーニングホールの蓋裏に、前記腐食試験片を固定することを特徴とする請求項３に記載の実船上甲板カーゴタンク内面の耐食性評価試験方法。
【発明の詳細な説明】
【技術分野】
【０００１】
本発明は、船舶において、バラストタンクやカーゴタンクの甲板部分（以下、「タンク上甲板」、「バラストタンク上甲板」、「カーゴタンク上甲板」等とも記す。）に使用される鋼板、又はタンク上甲板としての使用を目的とされる鋼板に対して、腐食速度を精度良く算出できる、実船上甲板カーゴタンク内面の耐食性評価試験方法に関する。
【背景技術】
【０００２】
従来から、船舶のバラストタンク上甲板や、原油タンク等のカーゴタンク上甲板においては、腐食が問題となっており、耐食鋼材や表面処理による防食処理のニーズがある。
カーゴタンク内の雰囲気は、ＳＯｘ、ＮＯｘ、ＣＯ２、Ｈ２Ｓ等の腐食性のガスを含み、かつ、露点が室温以上である。そのため、カーゴタンク上甲板に使用される鋼板では、腐食が問題となる。
特に、船舶の運行中に、カーゴタンク内の温度が０〜７０℃程度の範囲で変化する場合には、腐食の発生が顕著となる。したがって、カーゴタンク上甲板に使用される鋼板は、優れた耐食性が求められており、精度良く耐食性を評価する必要がある。
腐食による板厚減少の測定は、超音波板厚計によって行われている。しかし、この方法では、短期間では正確な腐食評価ができない。
また、試験片を用いる暴露試験では、上甲板が底板から数ｍ〜数十ｍと非常に高い位置にあるので、試験片の取付けが困難である。さらに、架台を用いる暴露試験では、上甲板の腐食で重要な因子となる温度変動を再現できない。
日本船舶協会２４２研究会は、原油タンク上甲板の腐食調査において、上甲板のマンホールの蓋を試験片として用いる方法を提案している（例えば、非特許文献１）。
この方法によれば、上甲板の腐食における重要な因子である、温度変動が再現できる。しかし、超音波板厚計を用いてマンホールの蓋の板厚を測定し腐食量を評価するので、腐食量の測定誤差が大きい。また、マンホールの蓋の重量が大きいので、腐食による微小な重量の減少から、精度よく腐食速度を算出できない。
また、蓋の重量測定や錆取り等の作業が困難であり、さらに、同時に２種類以上の鋼材の評価ができない。
以上の理由から、上甲板の耐食性試験は、上甲板環境を模擬する、ラボ試験で行われる。
例えば、原油タンク上甲板の腐食評価法として、タンク気相部のガスを模擬した人工ガスを試験槽中に流し込ながら、試験槽内に入れた試験片の温度を、上甲板の温度変動に似せ、周期的に変える方法が用いられている（例えば、特許文献１を参照）。
この方法では、試験片を用いて試験を行うので、定量的な腐食評価が可能である。
しかし、この方法は、タンク内のガスと温度変動のみを考慮した試験であり、気相内のガス成分変動や実際の温度変動を十分に再現できない。
さらに、原油特有の揮発成分の試験片への付着等、腐食挙動に重要な現象が再現できないので、実際の上甲板における腐食の結果が、試験の結果と異なる可能性があり、試験の信頼性が低い。
【先行技術文献】
【特許文献】
【０００３】
【特許文献１】特開２００７−２２４３４４号公報
【非特許文献】
【０００４】
【非特許文献１】「原油タンカーの新形コロージョン挙動の研究」，社団法人日本造船協会，Ｈ１２年度研究概要報告，ＳＲ２４２
【発明の概要】
【発明が解決しようとする課題】
【０００５】
本発明は、前記の事情にかんがみてなされたものであり、船舶のバラストタンク上甲板や、原油タンク、石炭タンク、粗リン酸、又は、粗硫酸等のカーゴタンク上甲板で使用される鋼板、及び、上甲板への使用を目的とする鋼板の腐食量を精度良く評価でき、さらに、この部位の腐食で重要な因子となる温度変動を再現でき、かつ、腐食による重量減を精度良く計測することにより、腐食速度を精度良く算出することが可能な、実船上甲板カーゴタンク内面の耐食性評価試験方法を提供することを目的とする。
【課題を解決するための手段】
【０００６】
本発明者らは、上甲板の環境条件を網羅しつつ、実施可能な定量試験方法について鋭意検討した。
初めに、本発明者らは、定量評価手段について検討した。
超音波板厚計やマイクロメータを用いて板厚を計測し、腐食量を評価する方法は、測定位置等による測定誤差がある。すなわち、腐食後の板厚は均一ではないため、板厚測定により腐食量を評価するためには、腐食の前後で正確に同じ位置を測定する必要があるが、実際には、正確に同じ位置での測定は困難である。その結果、精度の良い測定ができないので、耐食性を評価する上で、好ましくない。
試験片を用いて、腐食後の重量減によって腐食量を評価する方法は、秤量機の測定精度を上げることで精度の良い測定が可能である。よって、腐食評価は、重量減を測定する方法が好ましい。
しかし、測定対象物が大き過ぎる場合は、精度の良い重量減測定はできない。
そこで、重量減が精度良く測定できるように、取外し可能な試験片を用いることとした。
次に、本発明者らは、試験片の取付け箇所について検討した。
試験片の取付け方法として、上甲板のタンク側や、上甲板のロンジのフランジ部やウエブ部に架台を取付ける方法が考えられる。しかし、これらの部位は底板から数〜数十ｍと高い場所に位置しているので、架台の取付けや試験片の取付け、取外しが容易にはできない。
さらに、上甲板の環境を再現するには、試験片の試験面を水平下向きにする必要があり、かつ、試験片の温度変動を、上甲板の温度変動と同等にする必要がある。
本発明者らは、上甲板とほぼ同じに温度変動し、かつ、カーゴタンク内雰囲気に面している上甲板のマンホールやクリーニングホールの蓋裏に着目し、これらを架台として試験片を固定する方法について検討した。
その結果、これらの蓋にネジを差し込むか、又は、スタットボルトを溶着させることで、容易に試験片の取付け取外しができ、かつ、試験面の位置や温度変動が、上甲板の条件と一致することを見出した。
さらに、試験片の形状を、Ｔ型継ぎ手等のカーゴタンク上甲板のカーゴタンク内構造物と相似形状にすることにより、上甲板ロンジ等の腐食評価が可能であることを見出した。
本発明者らは、マンホールやクリーニングホールの蓋と試験片を電気的に絶縁させる方法についても検討した。
通常、架台に試験片を取付ける場合、架台と試験片を電気的に絶縁させるために、架台や試験片の接触部に塗装を施したり、絶縁板や絶縁シートを挟んだりする。
しかし、蓋と試験片の接触部を塗装したり、通常の絶縁板や絶縁シート等で絶縁したりすると、上甲板の温度変動を十分に再現できなくなる。その結果、試験片腐食面の結露時間や乾燥時間が、実際の上甲板における腐食現象とは異なるものとなり、精度の良い腐食評価ができないという問題がある。
本発明者らは、蓋と試験片の間に市販の伝熱絶縁シート、又は、銅板、銅合金板、アルミニウム板若しくはアルミニウム合金板の１種以上の金属板を間に挟むことで、上記の問題が解決できるかどうかを、以下の方法で調査した。
初めに、熱電対をつけた厚さ１０ｍｍ、大きさ１００ｍｍ角の２枚の鋼板に、シリコーンゲルをマトリックス樹脂とする伝熱絶縁シートか、又は、当該鋼板を絶縁塗装した塗装塗膜上に厚さ０．１ｍｍの銅板、黄銅板、アルミニウム板若しくは５０００系アルミニウム合金板のいずれかを１枚挟み、絶縁されていることを確認した。
その後、一方の鋼板にヒーターを取付け、上甲板の温度変動と同様の温度変動となるように、０℃から７０℃の範囲で±０．０１〜１℃／ｓの昇温、冷却を繰り返し、その際の他方の鋼板の温度変化を測定した。
その結果、いずれの場合でも、温度変動のずれが±３℃以内であることが確認された。
以上の結果から、蓋と試験片の間に伝熱絶縁シート、又は、絶縁塗膜と金属板を挟むことで、上甲板の温度変動を正確に再現できることがわかった。
次に、実船のカーゴタンク上甲板に用いられている鋼（日本海事協会造船用鋼ＫＡ３６）と同じ成分組成の鋼からなる、２ｍｍ×１００×１００ｍｍの２枚の平板腐食試験片を用意した。
そして、１枚の試験片を、カーゴタンク上甲板のカーゴタンク側の内壁に、同じ成分組成の鋼からなるスタットボルトで貼り付けた。もう１枚の試験片を、カーゴタンク内雰囲気に面したマンホールの蓋裏に、シリコン樹脂製の厚さ０．５ｍｍの伝熱絶縁シートを挟んで固定し、シリコンチューブで絶縁したスタットボルトで固定した。
その後、空荷で日本から中東へ、カーゴタンクに原油を積んで中東から日本へ、６往復した後、前記２枚の平板腐食試験片を取外して、腐食減量を比較した。
その結果、マンホールの蓋裏に取付けた試験片の腐食減量は、カーゴタンク上甲板のカーゴタンク側の内壁に貼り付けた試験片の腐食減量の９８％であって、外観上も極めて近い腐食状態であることが判明した。
本発明は、上記の知見に基づいてなされたものであり、その要旨は以下のとおりである。
（１）カーゴタンカー実船の、カーゴタンク内雰囲気に面したマンホール又はクリーニングホールの蓋裏に、腐食試験片を、該腐食試験片における腐食試験面の温度変動が、該カーゴタンク上甲板の下側のカーゴタンク内壁、又は、該カーゴタンク上甲板のカーゴタンク内構造物表面の温度変動と同等となるように固定し、該腐食試験片を、該カーゴタンク内雰囲気に暴露することを特徴とする、実船上甲板カーゴタンク内面の耐食性評価試験方法。
（２）前記腐食試験片が、前記カーゴタンク内構造物と相似形状であることを特徴とする前記（１）の実船上甲板カーゴタンク内面の耐食性評価試験方法。
（３）前記マンホール又は前記クリーニングホールの蓋裏において、絶縁シート、絶縁塗装膜、又は、樹脂層のいずれか１種以上を介して、前記腐食試験片を、マンホール又はクリーニングホールの蓋と電気的に絶縁することを特徴とする前記（１）又は（２）の実船上甲板カーゴタンク内面の耐食性評価試験方法。
（４）塗装膜又は樹脂層によって前記カーゴタンク内雰囲気と隔離されている、銅、銅合金、アルミニウム、又は、アルミニウム合金の１種以上の金属板又は金属箔を介して、前記マンホール又は前記クリーニングホールの蓋裏に、前記腐食試験片を固定することを特徴とする前記（３）の実船上甲板カーゴタンク内面の耐食性評価試験方法。
ここで、「温度変動と同等となるように」とは、厚さ２０ｍｍの鋼製の実船上甲板が日照等により０〜７０℃に温度変動する場合、試験片の温度が、実船上甲板の温度と常時±３℃以内の温度差で変動するか、又は、試験片の温度が実船上甲板の温度と同じ温度に達するまでの時間が、常時１５分以内である場合をいうものとする。
【発明の効果】
【０００７】
本発明によれば、船舶のバラストタンク上甲板や、原油タンク、石炭タンク、粗リン酸、粗硫酸等のカーゴタンク上甲板に使用される鋼板、又は、使用を目的とする鋼板に対して、カーゴタンク上甲板のカーゴタンク内壁又は構造物等の部位における腐食で重要な因子となる温度変動を再現でき、かつ、実際のカーゴタンク内雰囲気の腐食環境での腐食による重量減を精度良く計測できるので、簡易にかつ精度良く腐食速度を算出することが可能となる。
【図面の簡単な説明】
【０００８】
図１は、本発明に係る実船上甲板カーゴタンク内面の耐食性評価試験方法で用いる、ロンジ上部を模擬した試験片の斜視図である。
【発明を実施するための形態】
【０００９】
以下、本発明の実船上甲板カーゴタンク内面の耐食性評価試験方法（以下、「耐食性評価試験方法」又は「試験方法」とも記す。）の実施の形態について、図面を参照しながら詳細に説明する。
本実施形態は、発明の趣旨を理解させるために詳細に説明するものであって、本発明を限定するものではない。
本発明の耐食性評価試験方法は、カーゴタンカー実船の、カーゴタンク内雰囲気に面したマンホール又はクリーニングホールの蓋裏に、腐食試験片の腐食試験面温度変動が、カーゴタンク上甲板の下側のカーゴタンク内壁、又は、カーゴタンク上甲板のカーゴタンク内構造物表面の温度変動と同等となるように、腐食試験片を固定し、カーゴタンク内雰囲気に暴露させる方法である。
初めに、本発明の耐食性評価試験方法で用いる、試験架台について説明する。
試験架台には、上甲板のマンホールやクリーニングホールカバーの蓋を用いる。これと同様な蓋状のものであれば、それを用いることもでき、特に限定されるものではない。
次に、腐食試験片（以下、「試験片」とも記す。）の取付け方法について説明する。
腐食試験片の取付けは、ボルト締めで行う。ネジの取付け方法は、架台となる蓋にネジ穴を設ける方法でも、スタットボルトを溶着する方法であってもよい。ネジと試験片との接触部には塗装等を行い、電気的に絶縁することが好ましい。
試験架台となる蓋と試験片との間を電気的に絶縁する方法としては、マンホール又はクリーニングホールの蓋裏において、絶縁シート、絶縁塗装膜又は樹脂層のいずれか１種以上を介して、腐食試験片を取付ける方法がある。
具体的には、例えば、エポキシ樹脂等を接触部に塗装する方法や、フッ素樹脂板等の絶縁板を接触部に介在させる方法等があり、電気的に絶縁可能な方法であれば、特に限定されるものではない。
上甲板の温度変動を正確に再現したい場合には、蓋と試験との間の接触部に絶縁伝熱シートを介在させることが好ましい。
本発明の耐食性評価試験方法においては、さらに、塗装膜又は樹脂層によってカーゴタンク内雰囲気と隔離されている銅、銅合金、アルミニウム若しくはアルミニウム合金の１種以上の金属板又は金属箔を介して、試験片を蓋に固定することがより好ましい。
これにより、上甲板の温度変動をより正確に再現でき、正確な耐食性評価試験を行うことが可能となる。
本願発明の試験方法においては、厚さ２０ｍｍの鋼製の実船上甲板が日照等により０〜７０℃に温度変動する場合、試験片の温度が、実船上甲板の温度と常時±３℃以内の温度差で変動するか、又は、試験片の温度が実船上甲板の温度と同じ温度に達するまでの時間が、常時１５分以内であることが必要である。
試験片と、実船上甲板の裏側の温度変動差がこれよりも大きい場合、腐食の評価において、１年間運用した実船の上甲板の裏側の腐食状態を再現できないと考えられるからである。
本発明の試験方法で用いる腐食試験片は、例えば、カーゴタンク内構造物と相似形状としてもよい。形状は特に限定されず、適宜選択できる。試験片をカーゴタンク内構造物と相似形状とした場合には、再現性よく耐食性評価試験を行うことが可能となる。
本発明において、腐食評価は、試験片の重量減によって行うことが好ましい。試験片の腐食速度は、試験片の重量減量と腐食面面積、試験時間から算出することができる。
腐食後の重量測定は、試験片を取り外し、塗装除去、除錆の後に行うことにより、試験片の重量減を精度良く計測することができる。
以上説明したように、本発明に係る実船上甲板カーゴタンク内面の耐食性評価試験方法によれば、船舶のバラストタンク上甲板や原油タンク、石炭タンク、粗リン酸、粗硫酸等のカーゴタンク上甲板に使用される鋼板、又は、使用を目的とする鋼板に対して、カーゴタンク上甲板のカーゴタンク内壁、又は、構造物等の部位における腐食で重要因子となる温度変動を再現できる。また、実際のカーゴタンク内の雰囲気で試験を行うことができる。
したがって、実際の腐食環境を正確に再現した試験が可能である。
さらに、試験片の重量の減少により腐食量を評価するので、計測時の測定誤差が小さく、腐食による重量減を精度良く計測できる。
その結果、簡易にかつ精度良く腐食速度を算出することが可能となる。
【実施例】
【００１０】
以下、本発明に係る実船上甲板カーゴタンク内面の耐食性評価試験方法の実施例を用いて、本発明をより具体的に説明する。
以下の実施例は、本発明における態様の一例であり、例えば、腐食速度の算出における塗装剥離方法や除錆方法等は、下記の方法に限られるものではない。本発明は、下記実施例に限定されるものではなく、本発明の技術思想の範囲で、適宜変更を加えて実施することも可能である。
実施例１
大型原油タンカーの原油タンク上甲板の暴露試験を下記の要領で実施した。
腐食試験片には造船用鋼材（ＫＡ３６）を用いた。腐食試験片の板厚は５ｍｍ、大きさは４０ｍｍ×１００ｍｍとし、試験片の角部４か所に、ボルト締め用として、直径１０ｍｍの穴を設けた。
試験片の表面全面をエメリー＃６０で研磨し、脱脂後、重量測定を行った。その後、試験評価部と裏面（蓋との接触面）以外をエポキシ樹脂塗装し、乾燥後、試験評価部の面積を測定した。
架台として、大型原油タンカーの原油タンク部に設置されているタンククリーニングホールの蓋と同じものを用い、上記試験片が止められるように、蓋裏面に長さ３０ｍｍ、径６ｍｍのスタットボルトを溶着した。
試験片と蓋との間には、厚さ３８０μｍ、熱抵抗０．２６℃／Ｗ、耐圧４０００Ｖの伝熱絶縁シート、又は、厚さ５０μｍの銅箔を介在させた。
ボルト接合部には、試験片との電気的な接続を防止するため、長さ５ｍｍ、内径６ミリのシリコンチューブを取付けた。
蓋に上記試験片を取付け、試験片及び銅箔側面部は、タンク内の雰囲気と隔離するため、エポキシ塗装及びシリコンシーラントで覆った。
これらの蓋を、実船のクリーニングホールの蓋と取り換えて暴露試験を行い、１８０日後に回収した。
試験片の腐食速度は、試験片の重量減量と腐食面面積、試験時間から算出することができる。上記蓋を回収した後、試験片を取外し、試験片の塗装除去、除錆の後、重量測定を実施した。
塗装除去は、市販の塗装剥離剤、カンペ製塗装はがし剤スプレーを用いて実施した。
除錆方法は、ＪＩＳ  Ｚ  ２３７１の参考表１に記載されている化学的腐食生成物除去方法のうち、水酸化ナトリウムと粒状亜鉛を用いる方法を用いた。すなわち、水酸化ナトリウム（ＪＩＳ  Ｋ  ８５７６）５０ｇと粒状亜鉛（ＪＩＳ  Ｋ  ８０１２）の小片２００ｇに純水を加えて１０００ｍｌにしたものを８０〜９０℃に熱して、その中に試験片を浸漬させた。
これにより、表面の塗装及び腐食生成物は肉眼で見て完全に除去できた。
また、別途、試験前試験片に対し、上記の塗装除去及び除錆を施した。その結果、塗装除去及び除錆の前後で、重量変化は生じなかった。つまり、上記の塗装除去及び除錆では、地金は溶解しないことが確認できた。したがって、上記の方法により塗装及び腐食生成物のみを除去でき、腐食による重量減量を正確に測定できることが確認できた。
試験の結果を表１に示す。
【表１】
2010117086.tif 000003
表１に示すように、各試験片とも、腐食速度は０．１ｍｍ／ｙ程度であった。各々の試験片の間の誤差は小さく、後述する超音波板厚計を用いた計測と異なり、腐食評価法として適していることが分かる。
実施例２
造船用鋼材（ＫＡ３６）を用いて、図１に示すような試験片１１を作製した。上甲板における腐食ではアッパーデッキとロンジの接合付近の腐食が厳しいため、試験片は、ロンジ上部を模擬したものとした。
試験片の上部の角部４か所には、ボルト締め用として、直径１０ｍｍの穴を設けた。
試験片の表面全面をエメリー＃６０で研磨し、脱脂した後、重量測定を行い、その後、腐食面１２と蓋の裏面との接触面１３以外をエポキシ樹脂塗装し、実施例１と同様の手順で耐食性評価試験を行なった。
結果を下記表２に示す。
【表２】
2010117086.tif 000004
表２に示すように、試験を行った４個の各試験片の間の誤差が小さく、超音波板厚計を用いた計測と異なり、腐食評価法として適していることが分かる。
この結果から、例えば、ロンジ等を模擬した構造部形状の試験体でも、本発明の試験方法による試験が可能であることが分かる。
以上の結果により、本発明の実船上甲板カーゴタンク内面の耐食性評価試験方法が、温度変動の再現性が高く、高精度で腐食速度を算出することが可能であることが明らかである。
比較例
下記の要領で、超音波板厚計を用いた腐食量の測定を行った。
はじめに、原油タンク上甲板の板厚を、０．５ｍ間隔で、長手方向に５点ずつ、幅方向に４点ずつの、計２０点で測定した。板厚の測定は、甲板上から超音波板厚計の端子を当てて行った。超音波板厚計には、オリンパスＮＤＴ（株）製ＥＰＯＣＨ４を使用した。
同様の板厚測定を１８０日経過後に行い、板厚の減少量から年間腐食速度を算出した。結果を表３に示す。
【表３】
2010117086.tif 000005
表３に示すように、超音波板厚計で測定した板厚の減少量から算出された腐食速度は、ばらつきが大きいことが分かる。また、板厚の初期値よりも１８０日後の板厚が大きく測定され、その結果、算出された腐食速度が負の値となった点もあった。
これは、超音波板厚計による板厚測定により腐食量を評価するためには、腐食の前後で正確に同じ位置を測定する必要があるが、実際には、正確に同じ位置での測定は困難であり、測定誤差が大きくなったためと考えられる。
この結果から、超音波板厚計による板厚測定によって耐食性を評価するのは困難であることが分かる。
【産業上の利用可能性】
【００１１】
本発明によれば、船舶のバラストタンク上甲板や原油タンク、石炭タンク、粗リン酸、粗硫酸等のカーゴタンク上甲板に使用される鋼板、又は、使用を目的とする鋼板に対して、カーゴタンクの上甲板のカーゴタンク内壁ないし構造物等の部位における腐食で重要因子となる温度変動を再現できる。また、実際のカーゴタンク内雰囲気の腐食環境での腐食による重量減を精度良く算出できる。その結果、簡易にかつ精度良く腐食速度を算出することが可能となる。
これにより、短期間での耐食性評価ができることから、耐食鋼開発又は防食法開発を推進する上で、産業上の効果は極めて大きい。
【符号の説明】
【００１２】
１１  試験片
１２ａ，１２ｂ  腐食面
１３  蓋の裏面との接触面
【図１】
2010117086.tif 000006
【手続補正書】
【提出日】平成22年12月27日(2010.12.27)
【手続補正１】
【補正対象書類名】明細書
【補正対象項目名】全文
【補正方法】変更
【補正の内容】
【発明の詳細な説明】
【技術分野】
【０００１】
本発明は、船舶において、バラストタンクやカーゴタンクの甲板部分（以下、「タンク上甲板」、「バラストタンク上甲板」、「カーゴタンク上甲板」等とも記す。）に使用される鋼板、又はタンク上甲板としての使用を目的とされる鋼板に対して、腐食速度を精度良く算出できる、実船上甲板カーゴタンク内面の耐食性評価試験方法に関する。
【背景技術】
【０００２】
従来から、船舶のバラストタンク上甲板や、原油タンク等のカーゴタンク上甲板においては、腐食が問題となっており、耐食鋼材や表面処理による防食処理のニーズがある。
【０００３】
カーゴタンク内の雰囲気は、ＳＯｘ、ＮＯｘ、ＣＯ２、Ｈ２Ｓ等の腐食性のガスを含み、かつ、露点が室温以上である。そのため、カーゴタンク上甲板に使用される鋼板では、腐食が問題となる。
【０００４】
特に、船舶の運行中に、カーゴタンク内の温度が０〜７０℃程度の範囲で変化する場合には、腐食の発生が顕著となる。したがって、カーゴタンク上甲板に使用される鋼板は、優れた耐食性が求められており、精度良く耐食性を評価する必要がある。
【０００５】
腐食による板厚減少の測定は、超音波板厚計によって行われている。しかし、この方法では、短期間では正確な腐食評価ができない。
【０００６】
また、試験片を用いる曝露試験では、上甲板が底板から数ｍ〜数十ｍと非常に高い位置にあるので、試験片の取付けが困難である。さらに、架台を用いる曝露試験では、上甲板の腐食で重要な因子となる温度変動を再現できない。
【０００７】
日本船舶協会２４２研究会は、原油タンク上甲板の腐食調査において、上甲板のマンホールの蓋を試験片として用いる方法を提案している（例えば、非特許文献１）。
【０００８】
この方法によれば、上甲板の腐食における重要な因子である、温度変動が再現できる。しかし、超音波板厚計を用いてマンホールの蓋の板厚を測定し腐食量を評価するので、腐食量の測定誤差が大きい。また、マンホールの蓋の重量が大きいので、腐食による微小な重量の減少から、精度よく腐食速度を算出できない。
【０００９】
また、蓋の重量測定や錆取り等の作業が困難であり、さらに、同時に２種類以上の鋼材の評価ができない。
【００１０】
以上の理由から、上甲板の耐食性試験は、上甲板環境を模擬する、ラボ試験で行われる。
【００１１】
例えば、原油タンク上甲板の腐食評価法として、タンク気相部のガスを模擬した人工ガスを試験槽中に流し込ながら、試験槽内に入れた試験片の温度を、上甲板の温度変動に似せ、周期的に変える方法が用いられている（例えば、特許文献１を参照）。
【００１２】
この方法では、試験片を用いて試験を行うので、定量的な腐食評価が可能である。
【００１３】
しかし、この方法は、タンク内のガスと温度変動のみを考慮した試験であり、気相内のガス成分変動や実際の温度変動を十分に再現できない。
【００１４】
さらに、原油特有の揮発成分の試験片への付着等、腐食挙動に重要な現象が再現できないので、実際の上甲板における腐食の結果が、試験の結果と異なる可能性があり、試験の信頼性が低い。
【先行技術文献】
【特許文献】
【００１５】
【特許文献１】特開２００７−２２４３４４号公報
【非特許文献】
【００１６】
【非特許文献１】「原油タンカーの新形コロージョン挙動の研究」，社団法人日本造船協会，Ｈ１２年度研究概要報告，ＳＲ２４２
【発明の概要】
【発明が解決しようとする課題】
【００１７】
本発明は、前記の事情にかんがみてなされたものであり、船舶のバラストタンク上甲板や、原油タンク、石炭タンク、粗リン酸、又は、粗硫酸等のカーゴタンク上甲板で使用される鋼板、及び、上甲板への使用を目的とする鋼板の腐食量を精度良く評価でき、さらに、この部位の腐食で重要な因子となる温度変動を再現でき、かつ、腐食による重量減を精度良く計測することにより、腐食速度を精度良く算出することが可能な、実船上甲板カーゴタンク内面の耐食性評価試験方法を提供することを目的とする。
【課題を解決するための手段】
【００１８】
本発明者らは、上甲板の環境条件を網羅しつつ、実施可能な定量試験方法について鋭意検討した。
【００１９】
初めに、本発明者らは、定量評価手段について検討した。
【００２０】
超音波板厚計やマイクロメータを用いて板厚を計測し、腐食量を評価する方法は、測定位置等による測定誤差がある。すなわち、腐食後の板厚は均一ではないため、板厚測定により腐食量を評価するためには、腐食の前後で正確に同じ位置を測定する必要があるが、実際には、正確に同じ位置での測定は困難である。その結果、精度の良い測定ができないので、耐食性を評価する上で、好ましくない。
【００２１】
試験片を用いて、腐食後の重量減によって腐食量を評価する方法は、秤量機の測定精度を上げることで精度の良い測定が可能である。よって、腐食評価は、重量減を測定する方法が好ましい。
【００２２】
しかし、測定対象物が大き過ぎる場合は、精度の良い重量減測定はできない。
【００２３】
そこで、重量減が精度良く測定できるように、取外し可能な試験片を用いることとした。
【００２４】
次に、本発明者らは、試験片の取付け箇所について検討した。
【００２５】
試験片の取付け方法として、上甲板のタンク側や、上甲板のロンジのフランジ部やウエブ部に架台を取付ける方法が考えられる。しかし、これらの部位は底板から数〜数十ｍと高い場所に位置しているので、架台の取付けや試験片の取付け、取外しが容易にはできない。
【００２６】
さらに、上甲板の環境を再現するには、試験片の試験面を水平下向きにする必要があり、かつ、試験片の温度変動を、上甲板の温度変動と同等にする必要がある。
【００２７】
本発明者らは、上甲板とほぼ同じに温度変動し、かつ、カーゴタンク内雰囲気に面している上甲板のマンホールやクリーニングホールの蓋裏に着目し、これらを架台として試験片を固定する方法について検討した。
【００２８】
その結果、これらの蓋にネジを差し込むか、又は、スタットボルトを溶着させることで、容易に試験片の取付け取外しができ、かつ、試験面の位置や温度変動が、上甲板の条件と一致することを見出した。
【００２９】
さらに、試験片の形状を、Ｔ型継ぎ手等のカーゴタンク上甲板のカーゴタンク内構造物と相似形状にすることにより、上甲板ロンジ等の腐食評価が可能であることを見出した。
【００３０】
本発明者らは、マンホールやクリーニングホールの蓋と試験片を電気的に絶縁させる方法についても検討した。
【００３１】
通常、架台に試験片を取付ける場合、架台と試験片を電気的に絶縁させるために、架台や試験片の接触部に塗装を施したり、絶縁板や絶縁シートを挟んだりする。
【００３２】
しかし、蓋と試験片の接触部を塗装したり、通常の絶縁板や絶縁シート等で絶縁したりすると、上甲板の温度変動を十分に再現できなくなる。その結果、試験片腐食面の結露時間や乾燥時間が、実際の上甲板における腐食現象とは異なるものとなり、精度の良い腐食評価ができないという問題がある。
【００３３】
本発明者らは、蓋と試験片の間に市販の伝熱絶縁シート、又は、銅板、銅合金板、アルミニウム板若しくはアルミニウム合金板の１種以上の金属板を間に挟むことで、上記の問題が解決できるかどうかを、以下の方法で調査した。
【００３４】
初めに、熱電対をつけた厚さ１０ｍｍ、大きさ１００ｍｍ角の２枚の鋼板に、シリコーンゲルをマトリックス樹脂とする伝熱絶縁シートか、又は、当該鋼板を絶縁塗装した塗装塗膜上に厚さ０．１ｍｍの銅板、黄銅板、アルミニウム板若しくは５０００系アルミニウム合金板のいずれかを１枚挟み、絶縁されていることを確認した。
【００３５】
その後、一方の鋼板にヒーターを取付け、上甲板の温度変動と同様の温度変動となるように、０℃から７０℃の範囲で±０．０１〜１℃／ｓの昇温、冷却を繰り返し、その際の他方の鋼板の温度変化を測定した。
【００３６】
その結果、いずれの場合でも、温度変動のずれが±３℃以内であることが確認された。
【００３７】
以上の結果から、蓋と試験片の間に伝熱絶縁シート、又は、絶縁塗膜と金属板を挟むことで、上甲板の温度変動を正確に再現できることがわかった。
【００３８】
次に、実船のカーゴタンク上甲板に用いられている鋼（日本海事協会造船用鋼ＫＡ３６）と同じ成分組成の鋼からなる、２ｍｍ×１００×１００ｍｍの２枚の平板腐食試験片を用意した。
【００３９】
そして、１枚の試験片を、カーゴタンク上甲板のカーゴタンク側の内壁に、同じ成分組成の鋼からなるスタットボルトで貼り付けた。もう１枚の試験片を、カーゴタンク内雰囲気に面したマンホールの蓋裏に、シリコン樹脂製の厚さ０．５ｍｍの伝熱絶縁シートを挟んで固定し、シリコンチューブで絶縁したスタットボルトで固定した。
【００４０】
その後、空荷で日本から中東へ、カーゴタンクに原油を積んで中東から日本へ、６往復した後、前記２枚の平板腐食試験片を取外して、腐食減量を比較した。
【００４１】
その結果、マンホールの蓋裏に取付けた試験片の腐食減量は、カーゴタンク上甲板のカーゴタンク側の内壁に貼り付けた試験片の腐食減量の９８％であって、外観上も極めて近い腐食状態であることが判明した。
【００４２】
本発明は、上記の知見に基づいてなされたものであり、その要旨は以下のとおりである。
【００４３】
（１）カーゴタンカー実船の、カーゴタンク内雰囲気に面したマンホール又はクリーニングホールの蓋裏に、腐食試験片を、前記マンホール又はクリーニングホールの蓋と電気的に絶縁し、かつ、前記腐食試験片における腐食試験面の温度変動が、前記カーゴタンク上甲板の下側のカーゴタンク内壁、又は、前記カーゴタンク上甲板のカーゴタンク内構造物表面の温度変動と同等となるように、伝熱絶縁シートを介してボルト締めして固定し、前記腐食試験片を、前記カーゴタンク内雰囲気に曝露することを特徴とする、実船上甲板カーゴタンク内面の耐食性評価試験方法。
（２）カーゴタンカー実船の、カーゴタンク内雰囲気に面したマンホール又はクリーニングホールの蓋裏に、腐食試験片を、絶縁シート、絶縁塗膜層、又は、樹脂層のいずれか１種以上を介して前記マンホール又はクリーニングホールの蓋と電気的に絶縁し、かつ、前記腐食試験片における腐食試験面の温度変動が、前記カーゴタンク上甲板の下側のカーゴタンク内壁、又は、前記カーゴタンク上甲板のカーゴタンク内構造物表面の温度変動と同等となるように、塗装膜又は樹脂層によって前記カーゴタンク内雰囲気と隔離されている、銅、銅合金、アルミニウム、又は、アルミニウム合金の１種以上の金属板又は金属箔を介してボルト締めして固定し、前記腐食試験片を、前記カーゴタンク内雰囲気に曝露することを特徴とする、実船上甲板カーゴタンク内面の耐食性評価試験方法。
（３）前記腐食試験片が、前記カーゴタンク内構造物と相似形状であることを特徴とする前記（１）又は（２）の実船上甲板カーゴタンク内面の耐食性評価試験方法。
【００４４】
ここで、「温度変動と同等となるように」とは、厚さ２０ｍｍの鋼製の実船上甲板が日照等により０〜７０℃に温度変動する場合、試験片の温度が、実船上甲板の温度と常時±３℃以内の温度差で変動するか、又は、試験片の温度が実船上甲板の温度と同じ温度に達するまでの時間が、常時１５分以内である場合をいうものとする。
【発明の効果】
【００４５】
本発明によれば、船舶のバラストタンク上甲板や、原油タンク、石炭タンク、粗リン酸、粗硫酸等のカーゴタンク上甲板に使用される鋼板、又は、使用を目的とする鋼板に対して、カーゴタンク上甲板のカーゴタンク内壁又は構造物等の部位における腐食で重要な因子となる温度変動を再現でき、かつ、実際のカーゴタンク内雰囲気の腐食環境での腐食による重量減を精度良く計測できるので、簡易にかつ精度良く腐食速度を算出することが可能となる。
【図面の簡単な説明】
【００４６】
【図１】本発明に係る実船上甲板カーゴタンク内面の耐食性評価試験方法で用いる、ロンジ上部を模擬した試験片の斜視図である。
【発明を実施するための形態】
【００４７】
以下、本発明の実船上甲板カーゴタンク内面の耐食性評価試験方法（以下、「耐食性評価試験方法」又は「試験方法」とも記す。）の実施の形態について、図面を参照しながら詳細に説明する。
【００４８】
本実施形態は、発明の趣旨を理解させるために詳細に説明するものであって、本発明を限定するものではない。
【００４９】
本発明の耐食性評価試験方法は、カーゴタンカー実船の、カーゴタンク内雰囲気に面したマンホール又はクリーニングホールの蓋裏に、腐食試験片の腐食試験面温度変動が、カーゴタンク上甲板の下側のカーゴタンク内壁、又は、カーゴタンク上甲板のカーゴタンク内構造物表面の温度変動と同等となるように、腐食試験片を固定し、カーゴタンク内雰囲気に曝露させる方法である。
【００５０】
初めに、本発明の耐食性評価試験方法で用いる、試験架台について説明する。
【００５１】
試験架台には、上甲板のマンホールやクリーニングホールカバーの蓋を用いる。これと同様な蓋状のものであれば、それを用いることもでき、特に限定されるものではない。
【００５２】
次に、腐食試験片（以下、「試験片」とも記す。）の取付け方法について説明する。
【００５３】
腐食試験片の取付けは、ボルト締めで行う。ネジの取付け方法は、架台となる蓋にネジ穴を設ける方法でも、スタットボルトを溶着する方法であってもよい。ネジと試験片との接触部には塗装等を行い、電気的に絶縁することが好ましい。
【００５４】
試験架台となる蓋と試験片との間を電気的に絶縁する方法としては、マンホール又はクリーニングホールの蓋裏において、絶縁シート、絶縁塗装膜又は樹脂層のいずれか１種以上を介して、腐食試験片を取付ける方法がある。
【００５５】
具体的には、例えば、エポキシ樹脂等を接触部に塗装する方法や、フッ素樹脂板等の絶縁板を接触部に介在させる方法等があり、電気的に絶縁可能な方法であれば、特に限定されるものではない。
【００５６】
上甲板の温度変動を正確に再現したい場合には、蓋と試験との間の接触部に絶縁伝熱シートを介在させることが好ましい。
【００５７】
本発明の耐食性評価試験方法においては、さらに、塗装膜又は樹脂層によってカーゴタンク内雰囲気と隔離されている銅、銅合金、アルミニウム若しくはアルミニウム合金の１種以上の金属板又は金属箔を介して、試験片を蓋に固定することがより好ましい。
【００５８】
これにより、上甲板の温度変動をより正確に再現でき、正確な耐食性評価試験を行うことが可能となる。
【００５９】
本願発明の試験方法においては、厚さ２０ｍｍの鋼製の実船上甲板が日照等により０〜７０℃に温度変動する場合、試験片の温度が、実船上甲板の温度と常時±３℃以内の温度差で変動するか、又は、試験片の温度が実船上甲板の温度と同じ温度に達するまでの時間が、常時１５分以内であることが必要である。
【００６０】
試験片と、実船上甲板の裏側の温度変動差がこれよりも大きい場合、腐食の評価において、１年間運用した実船の上甲板の裏側の腐食状態を再現できないと考えられるからである。
【００６１】
本発明の試験方法で用いる腐食試験片は、例えば、カーゴタンク内構造物と相似形状としてもよい。形状は特に限定されず、適宜選択できる。試験片をカーゴタンク内構造物と相似形状とした場合には、再現性よく耐食性評価試験を行うことが可能となる。
【００６２】
本発明において、腐食評価は、試験片の重量減によって行うことが好ましい。試験片の腐食速度は、試験片の重量減量と腐食面面積、試験時間から算出することができる。
【００６３】
腐食後の重量測定は、試験片を取り外し、塗装除去、除錆の後に行うことにより、試験片の重量減を精度良く計測することができる。
【００６４】
以上説明したように、本発明に係る実船上甲板カーゴタンク内面の耐食性評価試験方法によれば、船舶のバラストタンク上甲板や原油タンク、石炭タンク、粗リン酸、粗硫酸等のカーゴタンク上甲板に使用される鋼板、又は、使用を目的とする鋼板に対して、カーゴタンク上甲板のカーゴタンク内壁、又は、構造物等の部位における腐食で重要因子となる温度変動を再現できる。また、実際のカーゴタンク内の雰囲気で試験を行うことができる。
【００６５】
したがって、実際の腐食環境を正確に再現した試験が可能である。
【００６６】
さらに、試験片の重量の減少により腐食量を評価するので、計測時の測定誤差が小さく、腐食による重量減を精度良く計測できる。
【００６７】
その結果、簡易にかつ精度良く腐食速度を算出することが可能となる。
【実施例】
【００６８】
以下、本発明に係る実船上甲板カーゴタンク内面の耐食性評価試験方法の実施例を用いて、本発明をより具体的に説明する。
【００６９】
以下の実施例は、本発明における態様の一例であり、例えば、腐食速度の算出における塗装剥離方法や除錆方法等は、下記の方法に限られるものではない。本発明は、下記実施例に限定されるものではなく、本発明の技術思想の範囲で、適宜変更を加えて実施することも可能である。
【実施例１】
【００７０】
大型原油タンカーの原油タンク上甲板の曝露試験を下記の要領で実施した。
【００７１】
腐食試験片には造船用鋼材（ＫＡ３６）を用いた。腐食試験片の板厚は５ｍｍ、大きさは４０ｍｍ×１００ｍｍとし、試験片の角部４か所に、ボルト締め用として、直径１０ｍｍの穴を設けた。
【００７２】
試験片の表面全面をエメリー＃６０で研磨し、脱脂後、重量測定を行った。その後、試験評価部と裏面（蓋との接触面）以外をエポキシ樹脂塗装し、乾燥後、試験評価部の面積を測定した。
【００７３】
架台として、大型原油タンカーの原油タンク部に設置されているタンククリーニングホールの蓋と同じものを用い、上記試験片が止められるように、蓋裏面に長さ３０ｍｍ、径６ｍｍのスタットボルトを溶着した。
【００７４】
試験片と蓋との間には、厚さ３８０μｍ、熱抵抗０．２６℃／Ｗ、耐圧４０００Ｖの伝熱絶縁シート、又は、厚さ５０μｍの銅箔を介在させた。
【００７５】
ボルト接合部には、試験片との電気的な接続を防止するため、長さ５ｍｍ、内径６ミリのシリコンチューブを取付けた。
【００７６】
蓋に上記試験片を取付け、試験片及び銅箔側面部は、タンク内の雰囲気と隔離するため、エポキシ塗装及びシリコンシーラントで覆った。
【００７７】
これらの蓋を、実船のクリーニングホールの蓋と取り換えて曝露試験を行い、１８０日後に回収した。
【００７８】
試験片の腐食速度は、試験片の重量減量と腐食面面積、試験時間から算出することができる。上記蓋を回収した後、試験片を取外し、試験片の塗装除去、除錆の後、重量測定を実施した。塗装除去は、市販の塗装剥離剤、カンペ製塗装はがし剤スプレーを用いて実施した。
【００７９】
除錆方法は、ＪＩＳ  Ｚ  ２３７１の参考表１に記載されている化学的腐食生成物除去方法のうち、水酸化ナトリウムと粒状亜鉛を用いる方法を用いた。すなわち、水酸化ナトリウム（ＪＩＳ  Ｋ  ８５７６）５０ｇと粒状亜鉛（ＪＩＳ  Ｋ  ８０１２）の小片２００ｇに純水を加えて１０００ｍｌにしたものを８０〜９０℃に熱して、その中に試験片を浸漬させた。
【００８０】
これにより、表面の塗装及び腐食生成物は肉眼で見て完全に除去できた。
【００８１】
また、別途、試験前試験片に対し、上記の塗装除去及び除錆を施した。その結果、塗装除去及び除錆の前後で、重量変化は生じなかった。つまり、上記の塗装除去及び除錆では、地金は溶解しないことが確認できた。したがって、上記の方法により塗装及び腐食生成物のみを除去でき、腐食による重量減量を正確に測定できることが確認できた。
【００８２】
試験の結果を表１に示す。
【００８３】
【表１】
2010117086.tif 000007
【００８４】
表１に示すように、各試験片とも、腐食速度は０．１ｍｍ／ｙ程度であった。各々の試験片の間の誤差は小さく、後述する超音波板厚計を用いた計測と異なり、腐食評価法として適していることが分かる。
【実施例２】
【００８５】
造船用鋼材（ＫＡ３６）を用いて、図１に示すような試験片１１を作製した。上甲板における腐食ではアッパーデッキとロンジの接合付近の腐食が厳しいため、試験片は、ロンジ上部を模擬したものとした。
【００８６】
試験片の上部の角部４か所には、ボルト締め用として、直径１０ｍｍの穴を設けた。
【００８７】
試験片の表面全面をエメリー＃６０で研磨し、脱脂した後、重量測定を行い、その後、腐食面１２と蓋の裏面との接触面１３以外をエポキシ樹脂塗装し、実施例１と同様の手順で耐食性評価試験を行なった。
【００８８】
結果を下記表２に示す。
【００８９】
【表２】
2010117086.tif 000008
【００９０】
表２に示すように、試験を行った４個の各試験片の間の誤差が小さく、超音波板厚計を用いた計測と異なり、腐食評価法として適していることが分かる。
【００９１】
この結果から、例えば、ロンジ等を模擬した構造部形状の試験体でも、本発明の試験方法による試験が可能であることが分かる。
【００９２】
以上の結果により、本発明の実船上甲板カーゴタンク内面の耐食性評価試験方法が、温度変動の再現性が高く、高精度で腐食速度を算出することが可能であることが明らかである。
【実施例３】
【００９３】
（比較例）
下記の要領で、超音波板厚計を用いた腐食量の測定を行った。
【００９４】
はじめに、原油タンク上甲板の板厚を、０．５ｍ間隔で、長手方向に５点ずつ、幅方向に４点ずつの、計２０点で測定した。板厚の測定は、甲板上から超音波板厚計の端子を当てて行った。超音波板厚計には、オリンパスＮＤＴ（株）製ＥＰＯＣＨ４を使用した。
【００９５】
同様の板厚測定を１８０日経過後に行い、板厚の減少量から年間腐食速度を算出した。結果を表３に示す。
【００９６】
【表３】
2010117086.tif 000009
【００９７】
表３に示すように、超音波板厚計で測定した板厚の減少量から算出された腐食速度は、ばらつきが大きいことが分かる。また、板厚の初期値よりも１８０日後の板厚が大きく測定され、その結果、算出された腐食速度が負の値となった点もあった。
【００９８】
これは、超音波板厚計による板厚測定により腐食量を評価するためには、腐食の前後で正確に同じ位置を測定する必要があるが、実際には、正確に同じ位置での測定は困難であり、測定誤差が大きくなったためと考えられる。
【００９９】
この結果から、超音波板厚計による板厚測定によって耐食性を評価するのは困難であることが分かる。
【産業上の利用可能性】
【０１００】
本発明によれば、船舶のバラストタンク上甲板や原油タンク、石炭タンク、粗リン酸、粗硫酸等のカーゴタンク上甲板に使用される鋼板、又は、使用を目的とする鋼板に対して、カーゴタンクの上甲板のカーゴタンク内壁ないし構造物等の部位における腐食で重要因子となる温度変動を再現できる。また、実際のカーゴタンク内雰囲気の腐食環境での腐食による重量減を精度良く算出できる。その結果、簡易にかつ精度良く腐食速度を算出することが可能となる。
【０１０１】
これにより、短期間での耐食性評価ができることから、耐食鋼開発又は防食法開発を推進する上で、産業上の効果は極めて大きい。
【符号の説明】
【０１０２】
１１    試験片
１２ａ，１２ｂ    腐食面
１３    蓋の裏面との接触面
【手続補正２】
【補正対象書類名】特許請求の範囲
【補正対象項目名】全文
【補正方法】変更
【補正の内容】
【特許請求の範囲】
【請求項１】
カーゴタンカー実船の、カーゴタンク内雰囲気に面したマンホール又はクリーニングホールの蓋裏に、腐食試験片を、前記マンホール又はクリーニングホールの蓋と電気的に絶縁し、かつ、前記腐食試験片における腐食試験面の温度変動が、前記カーゴタンク上甲板の下側のカーゴタンク内壁、又は、前記カーゴタンク上甲板のカーゴタンク内構造物表面の温度変動と同等となるように、伝熱絶縁シートを介してボルト締めして固定し、前記腐食試験片を、前記カーゴタンク内雰囲気に曝露することを特徴とする、実船上甲板カーゴタンク内面の耐食性評価試験方法。
【請求項２】
カーゴタンカー実船の、カーゴタンク内雰囲気に面したマンホール又はクリーニングホールの蓋裏に、腐食試験片を、絶縁シート、絶縁塗膜層、又は、樹脂層のいずれか１種以上を介して前記マンホール又はクリーニングホールの蓋と電気的に絶縁し、かつ、前記腐食試験片における腐食試験面の温度変動が、前記カーゴタンク上甲板の下側のカーゴタンク内壁、又は、前記カーゴタンク上甲板のカーゴタンク内構造物表面の温度変動と同等となるように、塗装膜又は樹脂層によって前記カーゴタンク内雰囲気と隔離されている、銅、銅合金、アルミニウム、又は、アルミニウム合金の１種以上の金属板又は金属箔を介してボルト締めして固定し、前記腐食試験片を、前記カーゴタンク内雰囲気に曝露することを特徴とする、実船上甲板カーゴタンク内面の耐食性評価試験方法。
【請求項３】
前記腐食試験片が、前記カーゴタンク内構造物と相似形状であることを特徴とする請求項１又は２に記載の実船上甲板カーゴタンク内面の耐食性評価試験方法。
【国際調査報告】
2010117086.tif 000010
2010117086.tif 000011
2010117086.tif 000012
2010117086.tif 000013